(57)【特許請求の範囲】
【請求項１】
下記式（Ｉ−１）、（Ｉ−２）又は（ＩＩ−１）の化合物。
【化１】
0005889315.tif 000017
［式中、２つの異なる繰り返し単位はランダム分布を有し、かつｍ／ｎの比は１：３〜３：１である］
【化２】
0005889315.tif 000018
［式中、２つの異なる繰り返し単位はランダム分布を有し、かつｍ／ｎの比は１：３〜３：１である］
【化３】
0005889315.tif 000019
［式中、ｚは１〜５０の数である］
【請求項２】
以下、
Ａ）光、熱又は酸化によって誘発される分解を受ける有機材料、及び
Ｂ）請求項１において定義された式（Ｉ−１）、（Ｉ−２）又は（ＩＩ−１）の化合物
を含む組成物。
【請求項３】
さらに、次の成分、
（Ｃ−Ｉ）充填剤又は補強剤、
（Ｃ−ＩＩ）顔料、
（Ｃ−ＩＩＩ）他の光安定剤、
（Ｃ−ＩＶ）加工添加剤、
（Ｃ−Ｖ）酸化防止剤、
（Ｃ−ＶＩ）テルペン誘導体
の１つ、２つ、又はそれ以上を含む、請求項２に記載の組成物。
【請求項４】
成分（Ａ）が、熱可塑性の天然又は合成ポリマーである、請求項２に記載の組成物。
【請求項５】
成分（Ａ）が、ポリオレフィンホモポリマーもしくはポリオレフィンコポリマー、デンプン改質ポリオレフィン、又はデンプンを基礎とするポリマー複合材料である、請求項２に記載の組成物。
【請求項６】
成分（Ａ）が、ポリエチレン、ポリプロピレン、ポリエチレンコポリマー、又はポリプロピレンコポリマーである、請求項２に記載の組成物。
【請求項７】
請求項２に記載の組成物から製造された成形物品。
【請求項８】
フィルム、繊維、異形材、パイプ、ボトル、タンク又はコンテナである、請求項７に記載の成形物品。
【請求項９】
マルチフィルムである、請求項７に記載の成形物品。
【請求項１０】
光、熱又は酸化によって誘発される分解に対して有機材料を安定化するための方法であって、少なくとも１つの請求項１において定義した式（Ｉ−１）、（Ｉ−２）又は（ＩＩ−１）の化合物を、該有機材料中に導入することを含む、前記方法。
【発明の詳細な説明】
【技術分野】
【０００１】
本発明は、特定の機能化を有するオリゴマー立体障害アミンに、光、熱又は酸化によって誘発される分解を受ける有機材料と該立体障害アミンとを含む組成物に、並びに有機材料を安定化するための該立体障害アミンの使用に関する。
【０００２】
本発明は、特に、式（Ｉ）
【化１】
0005889315.tif 000002
［式中、ｍ及びｎは、互いに独立して、１〜５０、有利には２〜２０、特に２〜１０の数であり、
ｍ／ｎの比は、１：１０〜１０：１、有利には１：５〜５：１、特に１：３〜３：１であり、
繰り返し単位Ｘは、同一の定義又は異なる定義を有してよく、
繰り返し単位Ｙは、同一の定義又は異なる定義を有してよく、かつ
繰り返し単位Ｘ及びＹは、ランダム分布、交互分布又はブロック分布を有してよく、
繰り返し単位Ｘは、式（Ｉ−ａ）
【化２】
0005889315.tif 000003
の基であり、かつ
繰り返し単位Ｙは、式（Ｉ−ｂ）
【化３】
0005889315.tif 000004
の基であり、
Ｒ1基は、互いに独立して、Ｃ1〜Ｃ12アルキル又はＣ3〜Ｃ12シクロアルキルであり、
Ｒ2基及びＲ4基は、互いに独立して、Ｃ12〜Ｃ30アルキルであり、かつ
Ｒ3基は、互いに独立して、水素、Ｃ1〜Ｃ12アルキル又はＣ3〜Ｃ12シクロアルキルである］の化合物に関する。
【０００３】
前記式（Ｉ）の化合物の末端基は、例えば水素である。
【０００４】
炭素原子３０個までのアルキルの例は、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、及びエイコシルである。
【０００５】
Ｃ3〜Ｃ12シクロアルキルの好ましい例は、シクロヘキシルである。
【０００６】
前記式（Ｉ）の化合物は、有利には１０００〜５００００ｇ／ｍｏｌの数平均分子量を有する。
【０００７】
Ｒ1がＣ1〜Ｃ8アルキル又はシクロヘキシルであり、Ｒ2及びＲ4が、互いに独立して、Ｃ16〜Ｃ24アルキルであり、かつＲ3が水素、Ｃ1〜Ｃ4アルキル又はシクロヘキシルである式（Ｉ）の化合物が興味深い。
【０００８】
Ｒ1がプロピルであり、Ｒ2及びＲ4がＣ16〜Ｃ22アルキルであり、かつＲ3が水素又はメチルである式（Ｉ）の化合物が特に興味深い。
【０００９】
前記式（Ｉ）の化合物の好ましい例は、
【化４】
0005889315.tif 000005
［式中、２つの異なる繰り返し単位はランダム分布を有し、かつｍ／ｎの比は１：３〜３：１、有利には１：１である］、及び
【化５】
0005889315.tif 000006
［式中、２つの異なる繰り返し単位はランダム分布を有し、かつｍ／ｎの比は１：３〜３：１、有利には１：１である］である。
【００１０】
本発明のマレイミド／アルファ−オレフィンコポリマーは、通常、１：１０〜１０：１、有利には１：５〜５：１、特に１：３〜３：１のモル比で式（Ｉ−ａ）及び（Ｉ−ｂ）の構造単位から構成される。
【００１１】
前記コポリマーは、有利には、１０００〜５００００ｇ／ｍｏｌ、有利には１０００〜５０００ｇ／ｍｏｌ、特に２０００〜５０００ｇ／ｍｏｌの数平均分子量を有する。
【００１２】
本発明の化合物は、光、熱又は酸化によって誘発される分解に対する有機材料の安定化に適している。かかる有機材料の例は以下である。
【００１３】
１．  モノオレフィン及びジオレフィンのポリマー、例えばポリプロピレン、ポリイソブチレン、ポリブト−１−エン、ポリ−４−メチルペンタ−１−エン、ポリビニルシクロヘキサン、ポリイソプレン又はポリブタジエン、並びにシクロオレフィン、例えばシクロペンテン又はノルボルネンのポリマー、ポリエチレン（場合により架橋されてよい）、例えば高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
ポリオレフィン、すなわち、前記段落において例示されたモノオレフィンのポリマー、有利にはポリエチレン及びポリプロピレンは、種々の方法によって、及び特に以下の方法によって製造されてよい：
ａ）ラジカル重合（通常、高圧下及び高温で）。
ｂ）通常、周期律表のＩＶｂ族、Ｖｂ族、ＶＩｂ族又はＶＩＩＩ族の１つ以上の金属を含有する触媒を使用する触媒重合。それらの金属は通常、１つ以上の配位子、典型的には酸化物、ハロゲン化物、アルコレート、エステル、エーテル、アミン、アルキル、アルケニル、及び／又はアリールを有し、それらはπ配位又はσ配位であってもよい。それらの金属錯体は、遊離した形で、又は基材上で、典型的には活性化塩化マグネシウム、塩化チタン（ＩＩＩ）、アルミナ又は酸化ケイ素上で固定されてよい。これらの触媒は、重合媒体中で可溶性又は不溶性であってよい。該触媒は、重合においてそれら自体でのみ使用されるか、又はさらに活性剤、典型的には金属アルキル、金属水素化物、金属アルキルハライド、金属アルキルオキシド又は金属アルキルオキサンを使用してもよく、その際該金属は、周期律表のＩａ族、ＩＩａ族及び／又はＩＩＩａ族の元素である。前記活性剤は、適宜、さらなるエステル、エーテル、アミン又はシリルエーテル基で改質されてよい。それらの触媒系は、通常、Ｐｈｉｌｌｉｐｓ、Ｓｔａｎｄａｒｄ Ｏｉｌ Ｉｎｄｉａｎａ、Ｚｉｅｇｌｅｒ（−Ｎａｔｔａ）、ＴＮＺ（ＤｕＰｏｎｔ）、メタロセン又はシングルサイト触媒（ＳＳＣ）と言われる。
【００１４】
２．  前記１）で挙げたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）、及び種々のタイプのポリエチレンの混合物（例えばＬＤＰＥ／ＨＤＰＥ）。
【００１５】
３．  モノオレフィン及びジオレフィンの互いとの、又は他のビニルモノマーとのコポリマー、例えば、エチレン／プロピレンコポリマー、直鎖状低密度ポリエチレン（ＬＬＤＰＥ）及びそれらと低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー（その際１−オレフィンはｉｎ−ｓｉｔｕで生じる）；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（イオノマー）、並びにエチレンとプロピレン及びジエン、例えばヘキサジエン、ジシクロペンタジエン又はエチリデン−ノルボルネンとのターポリマー；並びに、かかるコポリマーと互いとの、及び前記１）で挙げたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、及び交互又はランダムなポリアルキレン／一酸化炭素コポリマー及びそれらと他のポリマー、例えばポリアミドとの混合物。
【００１６】
４．  炭化水素樹脂（例えばＣ5〜Ｃ9）であって、それらの水素化変性物（例えば粘着付与剤）及びポリアルキレンとデンプンとの混合物を含む炭化水素樹脂。
１）〜４）からのホモポリマー及びコポリマーは、シンジオタクチック、アイソタクチック、ヘミアイソタクチック、又はアタクチックを含む任意の立体構造を有してよく、その際、アタクチックポリマーが好ましい。ステレオブロックポリマーも含まれる。
【００１７】
５．  ポリスチレン、ポリ（ｐ−メチルスチレン）、ポリ（α−メチルスチレン）。
【００１８】
６．  スチレン、α−メチルスチレン、ビニルトルエンの全ての異性体、特にｐ−ビニルトルエン、エチルスチレン、プロピルスチレン、ビニルビフェニル、ビニルナフタレン及びビニルアントラセンの全ての異性体、並びにそれらの混合物を含む、ビニル芳香族モノマーから誘導される芳香族ホモポリマー及びコポリマー。ホモポリマー及びコポリマーは、シンジオタクチック、アイソタクチック、ヘミアイソタクチック、又はアタクチックを含む任意の立体構造を有してよく、その際、アタクチックポリマーが好ましい。ステレオブロックポリマーも含まれる。
６ａ．  エチレン、プロピレン、ジエン、ニトリル、酸、マレイン酸無水物、マレイミド、酢酸ビニル及び塩化ビニル又はアクリル誘導体及びそれらの混合物、例えばスチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；耐衝撃性スチレンコポリマーと他のポリマーとの混合物、例えばポリアクリレート、ジエンポリマー又はエチレン／プロピレン／ジエンターポリマー；及びスチレンのブロックコポリマー、例えば、スチレン／ブタジエン／スチレン、スチレン／イソプレン／スチレン、スチレン／エチレン／ブチレン／スチレン又はスチレン／エチレン／プロピレン／スチレンから選択される、前記ビニル芳香族モノマー及びコモノマーを含むコポリマー。
６ｂ．  特にアタクチックポリスチレンを水素化することによって製造されたポリシクロヘキシルエチレン（ＰＣＨＥ）を含み、通常ポリビニルシクロヘキセン（ＰＶＣＨ）と言われる、前記６．）で挙げたポリマーの水素化から誘導される水素化芳香族ポリマー。
６ｃ．  前記６ａ．）で挙げたポリマーの水素化から誘導される水素化芳香族ポリマー。
ホモポリマー及びコポリマーは、シンジオタクチック、アイソタクチック、ヘミアイソタクチック又はアタクチックを含む任意の立体構造を有してよく、その際、アタクチックポリマーが好ましい。ステレオブロックポリマーも含まれる。
【００１９】
７．  ビニル芳香族モノマー例えばスチレン又はα−メチルスチレンのグラフトコポリマー、例えばポリブタジエンに接するスチレン、ポリブタジエン−スチレン又はポリブタジエン−アクリロニトリルコポリマーに接するスチレン；ポリブタジエンに接するスチレン及びアクリロニトリル（又はメタアクリロニトリル）；ポリブタジエンに接するスチレン、アクリロニトリル及びメチルメタクリレート；ポリブタジエンに接するスチレン及びマレイン酸無水物；ポリブタジエンに接するスチレン、アクリロニトリル及びマレイン酸無水物又はマレイミド；ポリブタジエンに接するスチレン及びマレイミド；ポリブタジエンに接するスチレン及びアルキルアクリレート又はメタクリレート；エチレン／プロピレン／ジエンターポリマーに接するスチレン及びアクリロニトリル；ポリアルキルアクリレート又はポリアルキルメタクリレートに接するスチレン及びアクリロニトリル、アクリレート／ブタジエンコポリマーに接するスチレン及びアクリロニトリル、並びにそれらと６）で挙げたコポリマーとの混合物、例えばＡＢＳ、ＭＢＳ、ＡＳＡ又はＡＥＳポリマーとして公知のコポリマー混合物。
【００２０】
８．  ハロゲン含有ポリマー、例えばポリクロロピレン、塩化ゴム、イソブチレン−イソプレンの塩化及び臭化コポリマー（ハロブチルゴム）、塩化又はスルホ塩化ポリエチレン、エチレンと塩化エチレンとのコポリマー、エピクロロヒドリンホモポリマー及びエピクロロヒドリンコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニル又は塩化ビニリデン／酢酸ビニルのコポリマー。
【００２１】
９．  ブチルアクリレートで耐衝撃改良したα，β−不飽和酸及びそれらの誘導体から誘導されるポリマー、例えばポリアクリレート及びポリメタクリレート；ポリメチルメタクリレート、ポリアクリルアミド及びポリアクリロニトリル。
【００２２】
１０．  前記９）で挙げたモノマーと互いとの又は他の不飽和モノマーとのコポリマー、例えばアクリロニトリル／ブタジエンコポリマー、アクリルニトリル／アルキルアクリレートコポリマー、アクリロニトリル／アルコキシアルキルアクリレート又はアクリロニトリル／ハロゲン化ビニルコポリマー又はアクリロニトリル／アルキルメタクリレート／ブタジエンターポリマー。
【００２３】
１１．  不飽和アルコール及びアミン又はそれらのアシル誘導体もしくはアセタールから誘導されるポリマー、例えばポリビニルアルコール、ポリ酢酸ビニル、ポリステアリン酸ビニル、ポリビニルベンゾエート、ポリビニルマレエート、ポリビニルブチラール、ポリアリルフタレート又はポリアリルメラミン、並びに前記１において挙げたオレフィンとそれらのコポリマー。
【００２４】
１２．  環状エーテル、例えばポリアルキレングリコール、ポリエチレンオキシド、ポリプロピレンオキシドのホモポリマー及びコポリマー、又はそれらとビスグリシジルエーテルとのコポリマー。
【００２５】
１３．  ポリアセタール、例えばポリオキシメチレン、及びコモノマーとしてエチレンオキシドを含むそれらのポリオキシメチレン；熱可塑性ポリウレタン、アクリレート又はＭＢＳで改質されたポリアセタール。
【００２６】
１４．  ポリフェニレンオキシド及びポリフェニレンスルフィド、及びポリフェニレンオキシドとスチレンポリマー又はポリアミドとの混合物。
【００２７】
１５．  一方でヒドロキシル末端化ポリエーテル、ポリエステル又はポリブタジエンに、かつ他方で脂肪族ポリイソシアネート又は芳香族ポリイソシアネートから誘導されるポリウレタン、及びそれらの前駆体。
【００２８】
１６．  ジアミン及びジカルボン酸に、及び／又はアミノカルボン酸又は相応するラクタムから誘導されるポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発する芳香族ポリアミド；ヘキサメチレンジアミン及びイソフタル酸又は／及びテレフタル酸から製造され、改質剤としてエラストマーを有する又は有さないポリアミド、例えばポリ−２，４，４，−トリメチルヘキサメチレンテレフタルアミド又はポリ−ｍ−フェニレンイソフタルアミド；並びに前記ポリアミドとポリオレフィン、オレフィンコポリマー、イオノマー又は化学的に結合もしくはグラフトしたエラストマーとの、又はポリエーテルとの、例えばポリエチレングリコール、ポリプロピレングリコール又はポリテトラメチレングリコールとのブロックコポリマー；並びにＥＰＤＭ又はＡＢＳで改質されたポリアミド又はコポリアミド；並びに加工中に縮合されたポリアミド（ＲＩＭポリアミド系）。
【００２９】
１７．  ポリウレア、ポリイミド、ポリアミド−イミド、ポリエーテルイミド、ポリエステルイミド、ポリヒダントイン及びポリベンゾイミダゾール。
【００３０】
１８．  ジカルボン酸及びジオールに、及び／又はヒドロキシカルボン酸又は相応するラクトン又はラクチドから誘導されるポリエステル、例えばポリエチレンテレフタレート、ポリブチレンテレフタレート、ポリ−１，４−ジメチロールシクロヘキサンテレフタレート、ポリアルキレンナフタレート及びポリヒドロキシベンゾエート、並びにヒドロキシル末端化ポリエーテルから誘導されるコポリエーテルエステル；並びにポリカーボネート又はＭＢＳで改質されたポリエステル。コポリエステルは、例えば、制限されることなく、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。さらには、脂肪族ポリエステルは例えば、制限されることなく、ポリ（ヒドロキシアルカノエート）の類、特に、ポリ（プロピオラクトン）、ポリ（ブチロラクトン）、ポリ（ピバロラクトン）、ポリ（バレロラクトン）及びポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケート及びポリ乳酸（ＰＬＡ）並びにポリカーボネート又はＭＢＳで改質された相応するポリエステルを含んでよい。"ポリ乳酸（ＰＬＡ）"の用語は、有利にはポリ−Ｌ−ラクチドのホモポリマー及びそれと他のポリマーとの任意の配合物又はアロイ；乳酸又はラクチドと他のモノマー、例えばヒドロキシカルボン酸、例えばグリコール酸、３−ヒドロキシ酪酸、４−ヒドロキシ酪酸、４−ヒドロキシ吉草酸、５−ヒドロキシ吉草酸、６−ヒドロキシ−カプロン酸及びそれらの環式形態とのコポリマーを示し、"乳酸"又は"ラクチド"の用語は、Ｌ−乳酸、Ｄ−乳酸、それらの混合物及び二量体、即ちＬ−ラクチド、Ｄ−ラクチド、メソ−ラクチド、及びそれらの任意の混合物を含む。
【００３１】
１９．  ポリカーボネート及びポリエステルカーボネート。
【００３２】
２０．  ポリケトン。
【００３３】
２１．  ポリスルホン、ポリエーテルスルホン、及びポリエーテルケトン。
【００３４】
２２．  一方でアルデヒド、かつ他方でフェノール、尿素及びメラミンから誘導される架橋ポリマー、例えばフェノール／ホルムアルデヒド樹脂、尿素／ホルムアルデヒド樹脂、及びメラミン／ホルムアルデヒド樹脂。
【００３５】
２３．  乾燥型及び非乾燥型アルキド樹脂。
【００３６】
２４．  飽和及び不飽和ジカルボン酸と多価アルコール、及び架橋剤としてのビニル化合物とのコポリエステルから誘導される不飽和ポリエステル樹脂、及びさらにそれらの低燃焼性のハロゲン含有改質物。
【００３７】
２５．  置換アクリレートから誘導される架橋可能なアクリル樹脂、例えばエポキシアクリレート、ウレタンアクリレート、又はポリエステルアクリレート。
【００３８】
２６．  メラミン樹脂、尿素樹脂、イソシアネート、イソシアヌレート、ポリイソシアネート又はエポキシ樹脂で架橋されたアルキド樹脂、ポリエステル樹脂、及びアクリレート樹脂。
【００３９】
２７．  脂肪族、脂環式、複素環式又は芳香族グリシジル化合物から誘導される架橋エポキシ樹脂、例えばビスフェノールＡ及びビスフェノールＦのジグリシジルエーテルの生成物（通常の硬化剤、例えば無水物又はアミンで、促進剤で、又は促進剤を使用しないで架橋されている）。
【００４０】
２８．  天然ポリマー、例えばセルロース、ゴム、ゼラチン、及び化学的に改質されたそれらの同族（ｈｏｍｏｌｏｇｏｕｓ）の誘導体、例えばセルロースアセテート、セルロースプロピオネート、及びセルロースブチレート、又はセルロースエーテル、例えばメチルセルロース；並びにロジン及びそれらの誘導体。
【００４１】
２９．  前記ポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４２】
３０．  純粋なモノマー化合物、又はかかる化合物の混合物である、天然発生及び合成の有機材料、例えば鉱油、動物性脂肪及び植物性脂肪、油及びワックス、又は合成エステル（例えばフタレート、アジペート、ホスフェート又はトリメリテート）に基づく油状物、脂肪、及びワックス、及び合成エステルと鉱油との任意の質量比での混合物、典型的には紡糸組成物（ｓｐｉｎｎｉｎｇ ｃｏｍｐｏｓｉｔｉｏｎ）として使用されるもの、並びにかかる材料の水性エマルション。
【００４３】
３１．  天然又は合成ゴムの水性エマルション、例えば天然ラテックス、又はカルボキシル化スチレン／ブタジエンコポリマーのラテックス。
【００４４】
好ましい有機材料は以下である：
１）オレフィンモノマー、例えばエチレン及びプロピレンのホモポリマー及びコポリマー、また高級１−オレフィン、例えば１−ブテン、１−ペンテン、１−ヘキセン又は１−オクテンのホモポリマー及びコポリマー。ポリエチレンＬＤＰＥ及びＬＬＤＰＥ、ＨＤＰＥ並びにポリプロピレンが好ましい。
２）オレフィンモノマーとジオレフィンモノマー、例えばブタジエン、イソプレン、及び環式オレフィン、例えばノルボルネンとのホモポリマー及びコポリマー。
３）１つ以上の１−オレフィン及び／又はジオレフィンと一酸化炭素との、及び／又は制限されることなく、酢酸ビニル、ビニルケトン、スチレン、マレイン酸無水物及び塩化ビニルを含む他のビニルモノマーとのコポリマー。
４）ポリビニルアルコール。
５）他の熱可塑性プラスチック、例えば、ポリスチレン、スチレン−アクリロニトリルコポリマー、アクリロニトリル−ブタジエン−スチレンコポリマー、ポリ塩化ビニル、ポリ塩化ビニリデン、ポリ酢酸ビニル、ポリビニルブチラール、エチレン−ビニルアルコールコポリマー、ポリエチレンテレフタレート（ＰＥＴ）、ポリブチレンテレフタレート（ＰＢＴ）、液晶ポリエステル（ＬＣＰ’ｓ）、ポリアセタール（例えばＰＯＭ）、ポリアミド（ＰＡ）、ポリカーボネート、ポリウレタン及びポリフェニレンスルフィド（ＰＰＳ）；それらの樹脂の２つ以上から形成されるポリマーブレンド又はポリマーアロイ；並びに充填剤、例えばガラス繊維、炭素繊維、半炭素化繊維、セルロース繊維及びガラスビーズ、難燃剤、膨張剤、抗菌剤、架橋剤、微細なポリオレフィン樹脂粉末、ポリオレフィンワックス、エチレンビスアミドワックス、金属石鹸等を、単独で又は組み合わせて、それらの樹脂へ添加することによって得られる化合物。熱硬化性樹脂の例は、他方で、熱硬化性樹脂、例えばエポキシ樹脂、メラミン樹脂、及び不飽和ポリエステル樹脂；並びに充填剤、例えばガラス繊維、炭素繊維、半炭化繊維、セルロース繊維及びガラスビーズ、難燃剤等を、単独で又は組み合わせて、それらの樹脂に導入することによって得られる化合物を含んでよい。
【００４５】
さらに好ましい有機材料は以下である：
制限されることなく、ポリエチレンスクリネート、ポリブチレンスクシネート、ポリブチレンスクシネート／アジペート、ポリブチレンスクシネート／カーボネート、ポリブチレンスクシネート／テレフタレート、ポリカプロラクトン、ポリ（ヒドロキシアルカノエート）、ポリ３−ヒドロキシブチレート、ポリ乳酸、ポリエステルアミド、又はこれらの材料と天然又は化工デンプンとのブレンド、多糖、リグニン、木粉、セルロース又はキチンを含む、天然源又は合成源の生分解性ポリマー。
【００４６】
本発明の他の実施態様は、（Ａ）光、熱又は酸化によって誘発される分解を受ける有機材料及び（Ｂ）前記式（Ｉ）の化合物を含む組成物、並びに有機材料を安定化するための方法である。
【００４７】
前記有機材料は、有利には、特に前記群の１つからの熱可塑性の天然又は合成ポリマーである。ポリオレフィンホモポリマー又はコポリマー、デンプン改質ポリオレフィン又はデンプンを基礎とするポリマー複合材料が好ましく、かつポリエチレン、ポリプロピレン、ポリエチレンコポリマー又はポリプロピレンコポリマーが特に好ましい。
【００４８】
一般に、前記組成物は、さらに、市販の、又は公知の方法によって製造されうる、１つ、２つ又はそれ以上の通常の添加剤を含んでよい。前記通常の添加剤の例を以下で示す。
【００４９】
１．  酸化防止剤
１．１．  アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖において直鎖又は分枝鎖であるノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール及びそれらの混合物。
１．２．  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシル−チオメチル−４−ノニルフェノール。
１．３．  ヒドロキノン及びアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
１．４．  トコフェロール、例えばα−トコフェロール、β−トコフェロール、γ−トコフェロール、δ−トコフェロール及びそれらの混合物（ビタミンＥ）。
１．５．  ヒドロキシル化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
１．６．  アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシ−フェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
１．７．  Ｏ−、Ｎ−及びＳ−ベンジル化合物、例えば３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス−（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
１．８．  ヒドロキシベンジル化マロネート、例えばジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）−マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
１．９．  芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
１．１０．  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
１．１１．  ベンジルホスホネート、例えばジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
１．１２．  アシルアミノフェノール、例えば４−ヒドロキシラウラニリド、４−ヒドロキシステアラニリド、オクチルＮ−（３，５−ジ−ｔｅｒｔ−ブチル−４−ヒドロキシフェニル）カルバメート。
１．１３．  β−（３，５−ジ−ｔｅｒｔ−ブチル−４−ヒドロキシフェニル）プロピオン酸と、一価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１４．  β−（５−ｔｅｒｔ−ブチル−４−ヒドロキシ−３−メチルフェニル）プロピオン酸と、一価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシルエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
１．１５．  β−（３，５−ジシクロヘキシル−４−ヒドロキシフェニル）プロピオン酸と、一価アルコール又は多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］−オクタンとのエステル。
１．１６．  ３，５−ジ−ｔｅｒｔ−ブチル−４−ヒドロキシフェニル酢酸と、一価アルコール又は多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］−オクタンとのエステル。
１．１７．  β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ、Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、Ｕｎｉｒｏｙａｌ社製）。
１．１８．  アスコルビン酸（ビタミンＣ）。
１．１９．  アミン酸化防止剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ν，Ν’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化及びジアルキル化ｔｅｒｔ−ブチル／ｔｅｒｔ−オクチルジフェニルアミンの混合物、モノアルキル化及びジアルキル化ノニルジフェニルアミンの混合物、モノアルキル化及びジアルキル化ドデシルジフェニルアミンの混合物、モノアルキル化及びジアルキル化イソプロピル／イソヘキシルジフェニルアミンの混合物、モノアルキル化及びジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化及びジアルキル化ｔｅｒｔ−ブチル／ｔｅｒｔ−オクチルフェノチアジンの混合物、モノアルキル化及びジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブテ−２−エン。
【００５０】
２．  ＵＶ吸収剤及び光安定剤
２．１．  ２−（２’−ヒドロキシフェニル）ベンゾトリアゾール、例えば２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）−フェニル）−５−クロロ−ベンゾトリアゾール、２−（３’−ｔｅｒｔ−ブチル−２’−ヒドロキシ−５’−（２−メトキシカルボニルエチル）−フェニル）ベンゾトリアゾール、２−（３’−ｔｅｒｔ−ブチル−２’−ヒドロキシ−５’−（２−オクチルオキシカルボニルエチル）フェニル）−ベンゾトリアゾール、２−（３’−ｔｅｒｔ−ブチル−５’−［２−（２−エチルヘキシルオキシ）カルボニルエチル］−２’−ヒドロキシフェニル）−ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物；
【化６】
0005889315.tif 000007
［式中Ｒ＝３’−ｔｅｒｔ−ブチル−４’−ヒドロキシ−５’−２Ｈ−ベンゾトリアゾール−２−イルフェニルである］、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）−フェニル］ベンゾトリアゾール。
２．２．  ２−ヒドロキシベンゾフェノン、例えば４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
２．３．  置換及び非置換の安息香酸のエステル、例えば４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
２．４．  アクリレート、例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシ−シンナメート、メチルα−カルボメトキシ−ｐ−メトキシシンナメート、Ｎ−（β−カルボメトキシ−β−シアノビニル）−２−メチル−インドリン、ネオペンチルテトラ（α−シアノ−β，β−ジフェニルアクリレート。
２．５．  ニッケル化合物、例えば２，２’−チオ−ビス［４−（１，１，３，３−テトラメチルブチル）フェノール］と、追加の配位子、例えばｎ−ブチルアミン、トリエタノールアミン又はＮ−シクロヘキシルジエタノールアミンとの、例えば１：１又は１：２のニッケル錯体又はそれらの配位子を有さないニッケル錯体、ニッケルジブチルジチオカルバメート、４−ヒドロキシ−３，５−ジ−ｔｅｒｔ−ブチルベンジルホスホン酸のモノアルキルエステル、例えばメチル又はエチルエステルのニッケル塩、ケトキシム、例えば２−ヒドロキシ−４−メチルフェニルウンデシルケトキシムのニッケル錯体、１−フェニル−４−ラウロイル−５−ヒドロキシピラゾールと追加の配位子との又は追加の配位子を有さないニッケル錯体。
２．６．  立体障害アミン、例えばカルボン酸ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２、２，６，６−テトラメチル−４−ピペリジル）ヘキサメチレンジアミンと４−ｔｅｒｔ−オクチルアミノ−２，６−ジクロロ−１，３，５−トリアジンとの直鎖又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジ���との縮合物、１，２−ビス（３−アミノプロピルアミノ）エタンと２，４，６−トリクロロ−１，３，５−トリアジンとの、及び４−ブチルアミノ−２，２，６，６−テトラメチルピペリジンとの縮合物（ＣＡＳ Ｒｅｇ．Ｎｏ．［１３６５０４−９６−６］）、１，６−ヘキサンジアミンと２，４，６−トリクロロ−１，３，５−トリアジンとの、及びΝ，Ν−ジブチルアミンと４−ブチルアミノ−２，２，６，６−テトラメチルピペリジンとの縮合物（ＣＡＳ Ｒｅｇ．Ｎｏ．［１９２２６８−６４−７］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノール）オキシメチル−３，３，５−トリメチル−２−モルホリノン、Ｓａｎｄｕｖｏｒ（Ｃｌａｒｉａｎｔ；ＣＡＳ Ｒｅｇ．Ｎｏ．１０６９１７−３１−１）、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）−エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
２．７．  オキサミド、例えば４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド及びそれと２−エトキシ−２’−エチル−５，４’−ジ−ｔｅｒｔ−ブトキサニリドとの混合物、ｏ−及びｐ−メトキシ−二置換オキサニリドの混合物、並びにｏ−及びｐ−エトキシ−二置換オキサニリドの混合物。
２．８．  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］−フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００５１】
３．  金属不活性化剤、例えばΝ，Ν’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサルイルジヒドラジド、オキサニリド、イソフタロイルジヒドラジド、セバコイルビスフェニルヒドラジド、Ν，Ν’−ジアセチルアジポイルジヒドラジド、Ｎ，Ｎ’−ビス（サリチロイル）オキサルイルジヒドラジド、Ν，Ν’−ビス（サリチロイル）チオプロピオニルジヒドラジド。
【００５２】
４．  ホスフィット及びホスホナイト、例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２''−ニトリロ［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
次のホスフィットが特に好ましい：
トリス（２，４−ジ−ｔｅｒｔ−ブチルフェニル）ホスフィット（Ｉｒｇａｆｏｓ（登録商標）１６８、Ｃｉｂａ Ｓｐｅｃｉａｌｔｙ Ｃｈｅｍｉｃａｌｓ Ｉｎｃ．）、トリス（ノニルフェニル）ホスフィット、
【化７】
0005889315.tif 000008
【００５３】
５．  ヒドロキシルアミン、例えばΝ，Ν−ジベンジルヒドロキシルアミン、Ｎ，Ｎ−ジエチルヒドロキシルアミン、Ν，Ν−ジオクチルヒドロキシルアミン、Ｎ，Ｎ−ジラウリルヒドロキシルアミン、Ｎ，Ｎ−ジテトラデシルヒドロキシルアミン、Ν，Ν−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されるΝ，Ν−ジアルキルヒドロキシルアミン。
【００５４】
６．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化獣脂アミンから誘導されるΝ，Ν−ジアルキルヒドロキシルアミンから誘導されるニトロン。
【００５５】
７．  チオ相乗剤、例えばジラウリルチオジプロピオネート、ジミストリルチオジプロピオネート、ジステアリルチオジプロピオネート又はジステアリルジスルフィド。
【００５６】
８．  ペルオキシド捕捉剤、例えばβ−チオジプロピオン酸のエステル、例えばラウリル、ステアリル、ミリスチル又はトリデシルのエステル、メルカプトベンゾイミダゾール、又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００５７】
９．  ポリアミド安定剤、例えばヨウ化物及び／又はリン化合物と二価マグネシウムの塩との組合せでの銅塩。
【００５８】
１０．  塩基性補助安定剤、例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルキル金属塩及びアルキル土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコレート又は亜鉛ピロカテコレート。
【００５９】
１１．  成核剤、例えば無機物質、例えば滑石、金属酸化物、例えば二酸化チタン又は酸化マグネシウム、有利にはアルキル土類金属のリン酸塩、炭酸塩又は硫酸塩；有機化合物、例えばモノカルボン酸又はポリカルボン酸及びそれらの塩、例えば４−ｔｅｒｔ−ブチル安息香酸、アジピン酸、ジフェニル酢酸、コハク酸ナトリウム又は安息香酸ナトリウム；ポリマー化合物、例えばイオンコポリマー（イオノマー）。特に１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトールが好ましい。
【００６０】
１２．  充填剤及び補強剤、例えば炭酸カルシウム、シリケート、グラスファイバー、ガラスビーズ、アスベスト、タルク、カオリン、雲母、硫酸バリウム、金属酸化物及び金属水酸化物、カーボンブラック、グラファイト、木粉及び他の天然物の粉又は繊維、合成繊維。
【００６１】
１３．  他の添加剤、例えば可塑剤、潤滑剤、乳化剤、顔料、レオロジー添加剤、触媒、流量調節剤、蛍光増白剤、防炎加工剤、帯電防止剤及び発泡剤。
【００６２】
１４．  ベンゾフラノン及びインドリノン、例えばＵ．Ｓ．４，３２５，８６３号、Ｕ．Ｓ．４，３３８，２４４号、Ｕ．Ｓ．５，１７５，３１２号、Ｕ．Ｓ．５，２１６，０５２号、Ｕ．Ｓ．５，２５２，６４３号、ＤＥ−Ａ−４３１６６１１号、ＤＥ−Ａ−４３１６６２２号、ＤＥ−Ａ−４３１６８７６号、ＥＰ−Ａ−０５８９８３９号、ＥＰ−Ａ−０５９１１０２号、ＥＰ−Ａ−１２９１３８４号において開示されているもの、又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【００６３】
成分（Ｂ）と通常の添加剤との質量比は、有利には１：１００〜１００：１、有利には１：５０〜５０：１、例えば１：２０〜２０：１又は１：５〜５：１である。
【００６４】
好ましい通常の添加剤は以下である：
１）充填剤及び補強剤、例えば、炭酸カルシウム、シリカ、ガラス繊維、ガラス球、タルク、カオリン、雲母、硫酸バリウム、金属酸化物及び水酸化物、カーボンブラック、グラファイト、木粉、他の天然物の粉末、合成繊維、充填剤として使用されるステアレート、例えばステアリン酸亜鉛上でのステアリン酸カルシウム。
２）顔料、例えばカーボンブラック、ルチル型又はアナターゼ型での二酸化チタン、及び他の着色顔料。
３）ＵＶ吸収剤。
４）通常の障害アミン光安定剤。
５）加工添加剤、例えばスリップ防止／粘着防止添加剤、可塑剤、蛍光増白剤、帯電防止剤及び膨張剤。
６）酸化防止剤。
７）テルペン誘導体、例えばＫｉｒｋ−Ｏｔｈｍｅｒ， Ｅｎｃｙｃｌｏｐｅｄｉａ ｏｆ Ｃｈｅｍｉｃａｌ Ｔｅｃｈｎｏｌｏｇｙ， Ｊｏｈｎ Ｗｉｌｅｙ ＆ Ｓｏｎｓ， ４． ｅｄ． （１９９４）， Ｖｏｌ． ２３， ｐ． ８３３−８８２の広範のリストにおいて、及びＷＯ ０３／０８００１１号において含まれるもの。
【００６５】
従って、本発明の他の好ましい実施態様は、さらに１つ、２つ又はそれ以上の次の成分：
（Ｃ−Ｉ）充填剤又は補強剤、
（Ｃ−ＩＩ）顔料、
（Ｃ−ＩＩＩ）他の光安定剤、
（Ｃ−ＩＶ）加工添加剤、
（Ｃ−Ｖ）酸化防止剤、
（Ｃ−ＶＩ）テルペン誘導体
を含む、前記で定義した組成物に関する。
【００６６】
成分（Ｂ）及び場合により（Ｃ−Ｉ）〜（Ｃ−ＶＩ）は、公知の方法によって、例えば成形前もしくは成形中に、又は溶解又は分散した化合物を有機材料に適用し、必要に応じて続いて溶剤を蒸発することによって、安定化されるべき有機材料中に導入されてよい。前記成分は、例えば２．５〜２５質量％の濃度でそれらの成分を含有する、粉末、顆粒又はマスターバッチの形で、有機材料に添加されてよい。
【００６７】
所望の場合に、前記成分（Ｂ）及び場合により（Ｃ−Ｉ）〜（Ｃ−ＶＩ）は、有機材料中での導入前に互いと溶融ブレンドされてよい。それらは、重合前もしくは重合中に、又は架橋前にポリマーに添加されてよい。
【００６８】
成分（Ｂ）は、有利には、成分（Ａ）の質量に対して、０．０１〜１０％、有利には０．０５〜５％の量で、安定化されるべき有機材料（成分（Ａ））中に存在する。
【００６９】
成分（Ｃ−Ｉ）は、有利には、成分（Ａ）の質量に対して、０．１〜２０％、有利には０．５〜１０％の量で、安定化されるべき有機材料（成分（Ａ））中に存在する。
【００７０】
成分（Ｃ−ＩＩ）は、有利には、成分（Ａ）の質量に対して、０．０１〜１０％、有利には０．０５〜５％の量で、安定化されるべき有機材料（成分（Ａ））中に存在する。
【００７１】
成分（Ｃ−ＩＩＩ）は、有利には、成分（Ａ）の質量に対して、０．０１〜１０％、有利には０．０５〜９％の量で、安定化されるべき有機材料（成分（Ａ））中に存在する。
【００７２】
成分（Ｃ−ＩＶ）は、有利には、成分（Ａ）の質量に対して、０．０１〜９％、有利には０．０５〜３％の量で、安定化されるべき有機材料（成分（Ａ））中に存在する。
【００７３】
成分（Ｃ−Ｖ）は、有利には、成分（Ａ）の質量に対して、０．０１〜９％、有利には０．０５〜３％の量で、安定化されるべき有機材料（成分（Ａ））中に存在する。
【００７４】
成分（Ｃ−ＶＩ）は、有利には、成分（Ａ）の質量に対して、０．０１〜１０％、有利には０．０９〜５％の量で、安定化されるべき有機材料（成分（Ａ））中に存在する。
【００７５】
本発明による組成物は、有利には、種々の成形物品の製造のために使用されてよい。例は以下である：
Ｉ−１）浮遊機器、海洋用途、ポンツーン、ブイ、デッキ用、桟橋用、ボート用、カヤック用、オール用、及びビーチの補強用のプラスチック製材。
【００７６】
Ｉ−２）自動車用途、特にバンパー、ダッシュボード、バッテリー、リア及びフロントの内張り、フードの下の成形部品、ハットシェルフ、トランクの内張り、室内の内張り、エアバッグカバー、装備品（ライト）用の電子用成形品、ダッシュボード用の受け皿、ヘッドランプガラス、計器盤、外装の内張り、椅子張り、自動車のライト、ヘッドライト、パーキングライト、テールランプ、ブレーキライト、内装及び外装品；ドアパネル；ガソリンタンク；前面の窓ガラス；リアウィンドウ；シートの裏当て、外装パネル、電線絶縁物、封止用の異形押出成形材、クラッディング、ピラーカバー、シャーシ部品、排気系、燃料フィルター／充填材、燃料ポンプ、燃料タンク、ボディサイド成形品、コンバチブルの屋根、ドアミラー、外装品、留め具／固定材、フロントエンドモジュール、ガラス、ヒンジ、施錠システム、荷台／屋根上荷台、プレス／打ち出し部品、封止材、側面衝撃吸収物、遮音材／インシュレータ及びサンルーフ。
【００７７】
Ｉ−３）道路交通機器、特にサインポスト、路面標識柱、自動車の付属品、非常停止表示板、救急箱、ヘルメット、タイヤ。
【００７８】
Ｉ−４）備品を含む、飛行機、鉄道、自動車（車、オートバイ）用の機器。
【００７９】
Ｉ−５）宇宙用途の機器、特にロケット及び衛星、例えば再突入シールド。
【００８０】
Ｉ−６）建築及び設計、採鉱用途、防音システム、道路安全地帯（ｓｔｒｅｅｔ ｒｅｆｕｇｅ）、及びシェルターのための機器。
【００８１】
ＩＩ−１）器具、一般的なケース及びカバー、及び電気／電子機器（パソコン、電話、携帯電話、プリンタ、テレビセット、オーディオ及びビデオ機器）、植木鉢、衛星テレビの椀型機器及びパネル機器。
【００８２】
ＩＩ−２）他の材料用の外被、例えばスチール、又はテキスタイル。
【００８３】
ＩＩ−３）電子産業用機器、特にプラグ用の絶縁体、特にコンピュータプラグ、電気及び電子部品のケース、プリント基板、及び電子データ記憶のための材料、例えばチップ、チェックカード、又はクレジットカード。
【００８４】
ＩＩ−４）電気器具、特に洗濯機、乾燥器、オーブン（電子レンジ）、食器洗い機、ミキサー及びアイロン。
【００８５】
ＩＩ−５）ライト用のカバー（例えば街灯、ランプの笠）。
【００８６】
ＩＩ−６）ワイヤー及びケーブルにおける用途（半導体、絶縁体、及びケーブル外被）。
【００８７】
ＩＩ−７）凝縮器、冷蔵庫、加熱機器、エアコン、電子部品の封入物、半導体、飲料自動販売機（ｃｏｆｆｅｅ ｍａｃｈｉｎｅ）、及び真空掃除器用の箔。
【００８８】
ＩＩＩ−１）工業用物品、例えば歯車（ギア）、スライド継ぎ手、スペーサー、スクリュー、ボルト、ハンドル及びノブ。
【００８９】
ＩＩＩ−２）動翼、換気機及び風車の羽根、ソーラー機器、水泳用プール、水泳用プールカバー、プールライナー、ポンドライナー、クローゼット、ワードローブ、パーティション（ｄｉｖｉｄｉｎｇ ｗａｌｌ）、スラットウォール、折りたたみ壁、屋根、シャッター（例えばロールシャッター）、継ぎ手、パイプ間の接続、スリーブ、及びコンベヤーのベルト。
【００９０】
ＩＩＩ−３）サニタリー物品、特にシャワー用の囲い、便座、カバー及びシンク。
【００９１】
ＩＩＩ−４）衛生物品、特におむつ（赤ちゃん、大人の失禁）、女性用衛生物品、シャワーカーテン、ブラシ、マット、タブ、移動式トイレ、歯ブラシ、及び便器。
【００９２】
ＩＩＩ−５）水、廃水、及び化学物質用パイプ（交差している、又はしていない）、ワイヤー及びケーブル保護用パイプ、ガス、油、及び下水のためのパイプ、樋、縦樋、及び排水系。
【００９３】
ＩＩＩ−６）任意の形状の形材（窓ガラス）及び羽目板。
【００９４】
ＩＩＩ−７）ガラスの代用品、特に押出板、建物、航空機、学校の窓ガラス（ｇｌａｚｉｎｇ）（一体式、二層又は多層）、押出シート、建築、電車、輸送手段用の窓ガラス用のウィンドウフィルム、サニタリー物品、及び温室。
【００９５】
ＩＩＩ−８）板（壁、まな板）、押出被覆（印画紙、テトラパック、及び管被覆）、サイロ、木材代用品、プラスチック製材、木材複合材、壁、表面、家具、化粧紙、フロアカバー（内装及び外装用途）、フローリング、板敷、及びタイル。
【００９６】
ＩＩＩ−９）マニホールドの吸気口及び排気口。
【００９７】
ＩＩＩ−１０）セメント、コンクリート、複合材用途、及びカバー、羽目板及びクラッディング、手すり、手すり子、台所の調理台、屋根、屋根板、タイル及び幌。
【００９８】
ＩＶ−１）板（壁、まな板）、トレー、人工草、アストロターフ、円形競技場（運動競技）の人工カバー、円形競技場（運動競技）の人工床、及びテープ。
【００９９】
ＩＶ−２）連続性の織物及びステープル、繊維（カーペット／衛生物品／ジオテキスタイル／モノフィラメント；フィルター；ワイプ／カーテン（ブラインド）／医療用途）、ばら繊維（ガウン、保護衣などの用途）、ネット、ロープ、ケーブル、弦、紐、糸、安全用シートベルト、衣服、肌着、手袋、ブーツ、ゴムブーツ、下着（ｉｎｔｉｍａｔｅ ａｐｐａｒｅｌ）、衣料品、水着、スポーツウェア、傘（日傘、日よけ）、パラシュート、パラグライド、帆、"バルーンシルク"、キャンプ用物品、テント、エアベッド、サンベッド、バルクバッグ、及び袋。
【０１００】
ＩＶ−３）メンブレン、絶縁物、屋根、トンネル、投棄場、池、投棄場用のカバー及び封止材、壁屋根用メンブレン、ジオメンブレン、水泳用プール、カーテン（ブラインド）／サンシールド、天幕、キャノピー、壁紙、食品の梱包材及び包装材（軟質及び硬質）、医療用梱包材（軟質及び硬質）、エアバッグ／安全ベルト、肘掛け及びヘッドレスト、カーペット、センタコンソール、ダッシュボード、コックピット、ドア、頭上コンソールモジュール、ドアトリム、ヘッドライナー、屋内照明、屋内ミラー、パーセルシェルフ、後部の荷台カバー、シート、ステアリングコラム、ステアリングホイール、テキスタイル及びトランクルームトリム。
【０１０１】
Ｖ）フィルム（梱包材、投棄場、積層物、農業及び園芸、温室、マルチ、トンネル、サイレージ）、ベールラップ、水泳用プール、ゴミ袋、壁紙、伸長フィルム、ラフィア、脱塩膜、バッテリー、及びコネクタ。
【０１０２】
ＶＩ−１）食品の梱包材及び包装材（軟質及び硬質）、ＢＯＰＰ、ＢＯＰＥＴ、瓶。
【０１０３】
ＶＩ−２）貯蔵システム、例えば箱（木枠）、スーツケース、チェスト、家庭用の箱、パレット、棚、レール、ネジ箱、容器及び缶。
【０１０４】
ＶＩ−３）カートリッジ、シリンジ、医療用途、任意の輸送用のコンテナ、くずかご及びゴミ箱、ゴミ袋、集積貯蔵容器、ゴミ入れ、ゴミ箱用袋、車輪付きゴミ箱、一般的な容器、水／使用済み水／化学物質／ガス／油／ガソリン／ディーゼル油用タンクのタンクライナー、箱、木枠、バッテリーケース、かいば桶、医療用機器、例えばピストン、眼の用途、診断用機器、及び医薬品ブリスター用の梱包材。
【０１０５】
ＶＩＩ−１）押出被覆（印画紙、テトラパック、管被覆）、任意の種類の家庭用物品（例えば器具、魔法びん／衣服用ハンガー）、結合系、例えばプラグ、ワイヤー、及びケーブルクランプ、ジッパー、クロージャー、ロック、及びスナップクロージャー。
【０１０６】
ＶＩＩ−２）サポート機器、余暇時間用の物品、例えばスポーツ及びフィットネス機器、体操用マット、スキー靴、インラインスケート、スキー、ビッグフット（ｂｉｇ ｆｏｏｔ）、競技用表面（例えばテニスグラウンド）；ねじ蓋、瓶用の蓋及び栓、及び缶。
【０１０７】
ＶＩＩ−３）一般的な家具、発泡性物品（クッション、衝撃吸収材）、発泡材、スポンジ、ふきん、マット、ガーデンチェア、競技場の座席、テーブル、カウチ、玩具、組み立てキット（板／フィギュア／ボール）、おもちゃの家、滑り台、及びおもちゃの乗り物。
【０１０８】
ＶＩＩ−４）光学データ及び磁気データ貯蔵材料。
【０１０９】
ＶＩＩ−５）台所用品（食べる、飲む、料理する、貯蔵する）。
【０１１０】
ＶＩＩ−６）ＣＤ、カセット、及びビデオテープ用の箱；ＤＶＤ電子物品、任意の種類の事務用品（ボールペン、スタンプ及び印肉、マウス、棚、レール）、任意の容積及び内容物の瓶（飲料、洗浄剤、香水を含む化粧品）、及び接着テープ。
【０１１１】
ＶＩＩ−７）履物（靴／靴底）、中敷き、スパッツ、接着剤、構造用接着剤、食品箱（果物、野菜、肉、魚）、合成紙、瓶用のラベル、カウチ、人工関節（人間）、印刷版（フレキソ印刷）、プリント配線板、及びディスプレイ技術。
【０１１２】
ＶＩＩ−８）充填材（タルク、チョーク、チャイナクレー（カオリン）、珪灰石、顔料、カーボンブラック、ＴｉＯ2、マイカ、ナノ複合材、ドロマイト、シリケート、ガラス、アスベスト）入りポリマーの機器。
【０１１３】
本発明の化合物は、種々の適用、例えば、農業に制限されずに、農薬の使用で又は農薬を使用せずに、自動車の及び／又は難燃性の適用における、光及び熱の有害な効果に対して、優れた安定剤である。
【０１１４】
低温、周囲温度又は高温で、天然光及び／又は湿度における安定化を要求する次の物品は、本発明のさらなる実施態様に関連する：プラスチックフィルム、シート、袋、瓶、発泡スチロールカップ、皿、調理器具、ブリスターパッケージ、箱、パッケージ包装、プラスチック繊維、テープ、農業用物品、例えば縒糸の農業用フィルム（ｔｗｉｎｅ ａｇｒｉｃｕｌｔｕｒａｌ ｆｉｌｍ）、マルチフィルム、小トンネル用フィルム、バナナ袋、直接被覆用膜（ｄｉｒｅｃｔ ｃｏｖｅｒ）、不織布、農業用途のポット、ジオテキスタイル（ｇｏｅｔｅｘｔｉｌｅ）、ゴミ埋め立て用カバー、工業用カバー、廃棄物用カバー、一時的な足場シート、建築用のフィルム、シルトフェンス、家禽用カーテン、一時的に避難所建築物を建てるためのフィルム、使い捨ておむつ、使い捨て衣料等。前記物品は、当業者が利用可能な任意の方法によって製造でき、前記方法は限定されずに押出成形、押出ブロー成形、フィルムキャスティング、フィルムブロー成形、圧延、射出成形、ブロー成形、圧縮成形、熱成形、紡績、インフレーション法、及び回転成形を含む。
【０１１５】
本発明の他の好ましい一実施態様は、前記で定義した組成物から製造される成形物品、有利にはフィルム繊維、異形材、パイプ、ボトル、タンク又はコンテナである。マルチフィルムが特に好ましい。
【０１１６】
本発明の他の実施態様において、式（ＩＩ）
【化８】
0005889315.tif 000009
［式中、ｚは１〜５０、有利には２〜２０、特に２〜１０の数である］の化合物である。
【０１１７】
前記式（ＩＩ）の末端基は、有利には水素である。
【０１１８】
前記式（ＩＩ）の化合物は、有利には、１０００〜５００００ｇ／ｍｏｌ、有利には１０００〜５０００ｇ／ｍｏｌ、特に２０００〜５０００ｇ／ｍｏｌの数平均分子量を有する。
【０１１９】
前記式（Ｉ）の化合物について前記の全ての選択及び適用は、式（ＩＩ）の化合物に適した方法で適用されてよい。
【０１２０】
式（Ｉ）及び（ＩＩ）の化合物は、公知の方法に類似して、特に次の実施例において記載されたように、製造されてよい。
【０１２１】
特に明記されない限り、前記及び以下の、すべの部及び百分率は質量であり、かつ全ての温度は、摂氏度（℃）である。
【０１２２】
出発材料は公知であり、かつ公知の方法に類似して製造されてよい。
【０１２３】
１−ｎ−プロポキシ−２，２，６，６−テトラメチル−４−アミノピペリジンを、例えばＷＯ−Ａ−２００８／００３，６０５、１９頁に記載の方法に類似して製造できる。
【０１２４】
Ｃ20〜Ｃ24−アルケ−１−エン−マレイン酸無水物コポリマー出発材料は、マレイン酸無水物と、実質的に次の組成物：
約１質量％のオクタデセ−１−エン
約４９質量％のエイコセ−１−エン
約４２質量％のドコセ−１−エン及び
約８質量％のテトラコセ−１−エン
を有するアルファ−オレフィン混合物との１：１の交互コポリマーである。
【０１２５】
実施例１：式
【化９】
0005889315.tif 000010
［式中、ｚは５〜７である］の化合物の製造
機械的撹拌機を装備した５００ｍｌオートクレーブを、Ｃ20〜Ｃ24−アルファ−アルケ−１−エン−マレイン酸無水物コポリマー４０．０ｇ、１−ｎ−プロポキシ−２，２，６，６−テトラメチル−４−アミノピペリジン２８．８ｇ、キシレン３００ｍｌ及び酢酸（１００％）１０ｍｌで装填する。その混合物を１４０℃で６時間加熱する。得られた生成物を、室温で冷却し、そしてその溶剤を取り除いて、ＣＨ2Ｃｌ2 ５０ｍｌ中で溶解し、そして水中でＫ2ＣＯ3の１０％溶液でｐＨ＝７まで数回洗浄して、茶色い固体を得る。その有機相をｒｏｔａｖａｐｏｒで濃縮して、そして得られたポリマーを−３０℃まで冷却し、研磨し、冷却アセトン中で懸濁し、そして２０分間撹拌して、ｂｕｅｃｋｎｅｒ上で濾過して黄色い粉末を得る。所望された生成物を、炉中で、減圧下で、６０℃で乾燥する。
収率：２８ｇ
ＴＧＡ（サーモグラフィー解析；空気、１０℃／分）：２０５℃：−０．２１％；２６０℃：−０．６９％；３００℃：−１．２７％
ＦＴ−ＩＲ（フーリエ変換赤外分光法）：１７００ｃｍ−１：ストレッチング  Ｃ＝Ｏ  イミド；
元素分析：Ｃ：７５．８％；Ｈ：１１．５８％；Ｎ：４．１６％；Ｏ：８．０７％
融点：４３〜６４℃
数平均分子量（Ｍｗ）：３０００〜４０００ｇ／ｍｏｌ。
【０１２６】
実施例２：式
【化１０】
0005889315.tif 000011
［式中、２つの異なる繰り返し単位はランダム分布を有し、かつおよそ等量で存在し、かつｍ＋ｎは５〜７である］の化合物の製造
機械的撹拌機を装備した５００ｍｌオートクレーブを、Ｃ20〜Ｃ24−アルファ−アルケ−１−エン−マレイン酸無水物コポリマー５０．０ｇ、２，２，６，６−テトラメチル−４−アミノピペリジン１６．５１ｇ、１−ｎ−プロポキシ−２，２，６，６−テトラメチル−４−アミノピペリジン２２．７ｇ、キシレン３００ｍｌ及び酢酸（１００％）１０ｍｌで装填する。その混合物を１４０℃で１０時間加熱する。その生成物を、室温で冷却し、そしてその溶剤を取り除いて、ＣＨ2Ｃｌ2 ６０ｍｌ中で溶解し、そして水中でＫ2ＣＯ3の１０％溶液でｐＨ＝７まで数回洗浄して、茶色い固体を得る。その有機相をｒｏｔａｖａｐｏｒで濃縮して、そして得られたポリマーを−３０℃まで冷却し、研磨し、冷却アセトン中で懸濁し、そして２０分間撹拌して、ｂｕｅｃｋｎｅｒ上で濾過して黄色い粉末を得る。得られた生成物を、炉中で、減圧下で、６０℃で乾燥する。
収率：３１ｇ
ＴＧＡ（空気、１０℃／分）：２０５℃：−０．５８％；２５６℃：−１．０９％；３００℃：−３．４９％
ＦＴ−ＩＲ：１７００ｃｍ−１：ストレッチング  Ｃ＝Ｏ  イミド
元素分析：Ｃ：７４．８２％；Ｈ：１１．４０％；Ｎ：３．９６％；Ｏ：６．１１％
融点：４８〜５６℃
数平均分子量（Ｍｗ）：３０００〜４０００ｇ／ｍｏｌ。
【０１２７】
実施例３：式
【化１１】
0005889315.tif 000012
［式中、２つの異なる繰り返し単位はランダム分布を有し、かつおよそ等量で存在し、かつｍ＋ｎは５〜７である］の化合物の製造
機械的撹拌機を装備した５００ｍｌオートクレーブを、Ｃ20〜Ｃ24−アルファ−アルケ−１−エン−マレイン酸無水物コポリマー５０．０ｇ、１，２，２，６，６−ペンタメチル−４−アミノピペリジン１８．０ｇ、１−ｎ−プロポキシ−２，２，６，６−テトラメチル−４−アミノピペリジン２２．７ｇ、キシレン３００ｍｌ及び酢酸（１００％）１０ｍｌで装填する。その混合物を１４０℃で１５時間加熱する。得られた生成物を、室温で冷却し、そしてその溶剤を取り除いて、ＣＨ2Ｃｌ2 ６０ｍｌ中で溶解し、そして水中でＫ2ＣＯ3の１０％溶液でｐＨ＝７まで数回洗浄して、茶色い固体を得る。その有機相をｒｏｔａｖａｐｏｒで濃縮して、そして得られたポリマーを−３０℃まで冷却し、研磨し、冷却アセトン中で懸濁し、そして２０分間撹拌して、ｂｕｅｃｋｎｅｒ上で濾過して黄色−茶色の粉末を得る。その生成物を、炉中で、減圧下で、７０℃で乾燥する。
収率：２８ｇ
ＴＧＡ（空気、１０℃／分）：２１０℃：−０．４８％；２６０℃：−２．０５％；３００℃：−３．１３％
ＦＴ−ＩＲ：１７００ｃｍ−１：ストレッチング  Ｃ＝Ｏ  イミド
元素分析：Ｃ：７４．６５％；Ｈ：１２．０３％；Ｎ：３．９２％；Ｏ：６．０３％
融点：４４〜５０℃
数平均分子量（Ｍｗ）：３０００〜４０００ｇ／ｍｏｌ。
【０１２８】
実施例Ａ：
フィルム製造：ｔｕｒｂｏ ｍｉｘｅｒ（Ｃａｃｃｉａ（ＲＴＭ）、Ｌａｂｏ １０）中で、表１において挙げた添加物を、ＬＤＰＥ（低密度ポリエチレン）と、全体で１０質量％の濃度で表１において報告した４：１の比を維持しながら混合する。その混合物を最大温度２００℃で押し出して、Ｏ．Ｍ．Ｃ．二軸スクリュー押出機（モデル ｅｂｖ １９／２５）を使用して顆粒にする。続いてその顆粒を混合し、そして同様のＬＤＰＥで希釈して、ブロー押出機（Ｄｏｌｃｉ（ＲＴＭ））を使用して、最大温度２１０℃で操作しながら１５０μｍの厚さのフィルムを製造するための最終組成物を得る。
【０１２９】
【表１】
0005889315.tif 000013
【０１３０】
酸化防止剤Ａ：
（Ｉｒｇａｎｏｘ １０１０（ＲＴＭ））
テトラキス［３−（３，５−ジ−ｔｅｒｔ−ブチル−４−ヒドロキシ−フェニル）−プロピオニルオキシメチル］メタン。
【０１３１】
試験法：
露光：得られたＬＤＰＥフィルムを、６５００Ｗキセノンランプ（０．３５Ｗ／ｍ2；連続光サイクル、ブラックパネル温度＝６３℃）を備えたＡＴＬＡＳ Ｗｅａｔｈｅｒｏｍｅｔｅｒ（モデルＣｉ６５Ａ）中で曝す。
Ｖａｐａｍ処理：得られたＬＤＰＥフィルムを、閉じたチャンバー中に置き、そして水中でＶＡＰＡＭ（登録商標）（ナトリウムＮ−メチルジチオカルバメート ３９．１質量％）の０．７４ｖ／ｖ溶液の蒸気に曝す。最終の体積は２０００ｍｌである。そのシステムを、３０℃で２０日間維持する。そして、ＬＤＰＥフィルムを、前記のように露光させる。
【０１３２】
評価パラメータ：
１）カルボニル増加（ＣＯ）：露光時間の関数におけるカルボニル帯増加（１７１０ｃｍ−１）の評価を、ＦＴ−ＩＲ Ｐｅｒｋｉｎ−Ｅｌｍｅｒ（ＲＴＭ） Ｓｐｅｃｔｒｕｍ Ｏｎｅで観測する。
２）切断点引張伸び：伸び％特性の評価を、ＺＷＩＣＫ Ｚ１．０（ＲＴＭ）試験機：速度：１００ｍｍ／分；ホルダー距離：３０ｍｍ；温度：２０℃で実施する。
【０１３３】
結果を表２〜４において挙げる。
【０１３４】
【表２】
0005889315.tif 000014
【０１３５】
【表３】
0005889315.tif 000015
【０１３６】
【表４】
0005889315.tif 000016